(57)【特許請求の範囲】
【請求項１】
複数のキャビティ又はコアが組み合わされることにより、溶湯を凝固させるための内部空間が形成されており、前記内部空間の表面に沿って複数の冷金が隣り合うように配置された鋳型の製造方法であって、
前記隣り合うように配置された前記複数の冷金の前記内部空間側を、加熱時に焼失可能な材料からなる固定部材が有する複数の凹部にそれぞれ嵌め込むことにより一体的に固定し、該固定部材で一体的に固定された前記複数の冷やし金を前記内部空間側から前記キャビティ又は前記コアに対して固定する固定工程と、
前記固定部材で固定された複数の冷金を模型上に設置し、鋳砂を充填して型締めする型締め工程と、
前記型締めされた鋳型を前記模型から分離する分離工程と
を備えたことを特徴とする鋳型の製造方法。
【請求項２】
前記分離された鋳型において前記固定部材を前記内部空間に面する側から加熱することにより、前記固定部材を焼失させる焼失工程と、
前記内部空間に面する側から前記複数の冷金同士の隙間に鋳砂を再補填する再補填工程と
を備えたことを特徴とする請求項１に記載の鋳型の製造方法。
【請求項３】
キャビティ又はコアである上型及び下型が組み合わされることにより、溶湯を凝固させるための内部空間が前記上型及び前記下型間に形成されており、前記内部空間の表面に沿って複数の冷金が隣り合うように配置された鋳型であって、
前記複数の冷金を前記内部空間側から嵌め込み可能な複数の凹部を有し、前記隣り合うように配置された前記複数の冷金をそれぞれ前記複数の凹部に嵌め込むことによって一体的に前記内部空間側から前記上型及び下型の一方に対し、他方から分離し、且つ、表面が前記内部空間に露出するように埋設して固定された、加熱時に焼失可能な材料からなる固定部材を備えたことを特徴とする鋳型。
【発明の詳細な説明】
【技術分野】
【０００１】
本発明は、複数のキャビティ又はコアが組み合わされることにより、溶湯を凝固させるための内部空間が形成されており、前記内部空間の表面に沿って複数の冷金が隣り合うように配置された鋳型の製造方法の技術分野に関する。
【背景技術】
【０００２】
溶融状態の金属および合金（以下、適宜「溶湯」と称する）を鋳型の内部空間に注入することにより、溶湯を凝固、冷却させた後、鋳型より取り出して製品（鋳物）を製造する鋳造技術が、広く知られている。鋳造に用いられる鋳型は例えば砂や金属、熱硬化性樹脂などを材料として製造されるが、特に砂（鋳砂）を材料として用いる場合、模型上に充填した鋳砂を型締めすることにより成型される。
【０００３】
ここで、図７は鋳造に用いられる典型的な砂型２の断面構造を示す断面図である。砂型２は、キャビティ又はコアである上型１０及び下型２０から構成されている。上型１０と下型２０は、それぞれ金属製の鋳枠１１，２１の内側に鋳砂１２，２２が充填された構造を有している。砂型２はこのような上型１０と下型２０に加えて中子４０を有してなり、上型１０、下型２０及び中子４０によって形成される内部空間５０に、通路３０ａ及び３０ｂを介して溶湯が流し込まれることによって、溶湯が凝固、冷却され、鋳物の製造が行われる。
【０００４】
図８は図７に示す砂型２を用いて製造した鋳物７０の断面構造を示す断面図である。通路３０ａ及び３０ｂから流し込まれた溶湯は、砂型２の内部空間５０で凝固し、鋳物７０に成形される。このとき、鋳物７０のうち容積が大きい部分は容積が小さい部分に比べて熱容量が大きいため、凝固が遅れてホットスポットとなる。ホットスポットでは、その周辺が早く熱収縮することで空間（即ち、引け巣７２）が生じやすく、製造された鋳物７０にとって強度上又は加工上の不良をもたらすことがある。例えば、図８に示すように、製造された鋳物７０にネジ穴７１を開ける加工を施す場合、ネジ穴７１に引け巣７２が重なってしまうと、不良品となってしまう。
【０００５】
このような引け巣７２の発生による鋳物７０の不良を回避するために、内部空間５０の表面に沿って冷金５１が配置されることがある。図９は内部空間５０の表面に沿って冷金５１を配置した典型的な砂型３の断面構造を示す断面図であり、図１０は図９に示す砂型３によって製造された鋳物７３の断面図である。冷金５１は内部空間５０の表面のうち、特に引け巣７２の発生を回避したい領域に面するように配置される。このように冷金５１を設けることにより、注入された溶湯のうち冷金５１に近い領域における放熱を促進することにより凝固を早め、図１０に示すように引け巣７２の発生位置を移動させることができる。このような冷金を有する砂型の製造方法に関して、例えば特許文献１がある。
【先行技術文献】
【特許文献】
【０００６】
【特許文献１】昭６２−２０３６３７号公報
【発明の概要】
【発明が解決しようとする課題】
【０００７】
例えばサイズの大きい鋳物を製造するために砂型を大型化した場合、引け巣を移動させるために要する冷金の熱容量も大きくする必要がある。上記特許文献１には冷金を用いた砂型の基本的な製造方法が開示されているものの、冷金の設置面が下面方向の場合、冷金の熱容量を増大させるために冷金のサイズを大型化させると、自重により砂型から脱落してしまうおそれがある。また、内部空間の表面に沿って隣り合うように複数の冷金を配置することにより、冷金の合計熱容量を増大させることも考えられるが、この場合、熱容量が分散しないように冷金同士の間隔を小さく設定する必要がある。しかしながら、このように冷金同士の間隔を小さくすると、当該間隔に鋳砂が十分に充填されずに、冷金が砂型から脱落しやすくなってしまうという問題がある。また、鋳砂が十分に充填されていない状態で溶湯が流入すると、砂が脱落し、製品内に巻込む不具合も発生するおそれがある。一方、冷金同士の間隔を大きく設定すると、熱容量が分散してしまい、引け巣を移動させる効果が十分に得られなくなってしまうという問題が発生する。
【０００８】
本発明は上記問題点に鑑みてなされたものであり、内部空間の表面に沿って複数の冷金を隣り合うように配置することによって引け巣の発生位置を制御することによって、良質な鋳物を製造可能な鋳型の製造方法を提供することを目的とする。
【課題を解決するための手段】
【０００９】
本発明の鋳型の製造方法は上記課題を解決するために、複数のキャビティ又はコアが組み合わされることにより、溶湯を凝固させるための内部空間が形成されており、前記内部空間の表面に沿って複数の冷金が隣り合うように配置された鋳型の製造方法であって、前記隣り合うように配置された前記複数の冷金の前記内部空間側を、加熱時に焼失可能な材料からなる固定部材が有する複数の凹部にそれぞれ嵌め込むことにより一体的に固定し、該固定部材で一体的に固定された前記複数の冷やし金を前記内部空間側から前記キャビティ又は前記コアに対して固定する固定工程と、前記固定部材で固定された複数の冷金を模型上に設置し、鋳砂を充填して型締めする型締め工程と、前記型締めされた鋳型を前記模型から分離する分離工程とを備えたことを特徴とする。
【００１０】
本発明によれば、内部空間の表面に沿って隣り合うように配置される複数の冷金は固定部材により一体的に固定されるので、複数の冷金が単独で組み込まれる場合に比べて、自重により鋳型から脱落するリスクを効果的に軽減することができる。特に固定部材は加熱時に昇華などにより焼失可能な材料から形成されているので、鋳型の完成後に溶湯が注入されて内部空間が加熱された際に、容易に焼失する。そのため、固定部材は鋳型によって鋳物を製造する際には、何ら妨げとなることはない。
【００１１】
前記固定部材は、前記複数の冷金の前記内部空間に面する側を嵌め込み可能な凹部を有する。この場合、複数の冷金は固定部材の表面に形成された凹部に嵌め込まれることによって姿勢が安定的に保たれる。
【００１２】
また、前記分離された鋳型において前記固定部材を前記内部空間に面する側から加熱することにより、前記固定部材を焼失させる焼失工程と、前記内部空間に面する側から前記焼失された固定部材が占めていた領域に鋳砂を再補填する再補填工程とを備えてもよい。この場合、複数の冷金同士にある間隔を鋳砂の再充填により内部空間側から埋め直すことができるので、仮に冷金同士の隙間が狭い場合であっても、当該隙間に鋳砂をより確実に充填することができ、鋳砂から冷金が脱落するリスクをより効果的に軽減することができる。また、加熱時に焼失可能な材料からなる固定部材を焼失した際には少なからず炭素成分が発生するが、本態様では鋳型の製造段階で固定部材を焼失し、当該焼失跡に鋳砂を再充填させて埋めるため、鋳型の使用時に固定部材が焼失することによって発生した炭素成分が溶湯に溶け込み、鋳物の組成が変質してしまうことを効果的に回避することができる。
【００１３】
本発明に係る鋳型は上記課題を解決するために、キャビティ又はコアである上型及び下型が組み合わされることにより、溶湯を凝固させるための内部空間が前記上型及び前記下型間に形成されており、前記内部空間の表面に沿って複数の冷金が隣り合うように配置された鋳型であって、前記複数の冷金を前記内部空間側から嵌め込み可能な複数の凹部を有し、前記隣り合うように配置された前記複数の冷金をそれぞれ前記複数の凹部に嵌め込むことによって一体的に前記内部空間側から前記上型及び下型の一方に対し、他方から分離し、且つ、表面が前記内部空間に露出するように埋設して固定された、加熱時に焼失可能な材料からなる固定部材を備えたことを特徴とする。
【００１４】
このような鋳型は上記鋳型の製造方法（前記各種態様を含む）によって好適に製造可能である。
【発明の効果】
【００１５】
本発明によれば、内部空間の表面に沿って隣り合うように配置される複数の冷金は固定部材により一体的に固定されるので、複数の冷金が単独で組み込まれる場合に比べて、自重により鋳型から脱落するリスクを効果的に軽減することができる。特に固定部材は加熱時に昇華などにより焼失可能な材料から形成されているので、鋳型の完成後に溶湯が注入されて内部空間が加熱された際に、容易に焼失する。そのため、固定部材は鋳型によって鋳物を製造する際には、何ら妨げとなることはない。
【図面の簡単な説明】
【００１６】
【図１】第１実施例に係る製造方法によって製造された砂型の全体構成を示す断面図である。
【図２】固定部材によって一体的に固定された複数の冷金を示す斜視図である。
【図３】固定部材を単体で示す斜視図である。
【図４】第１実施例に係る砂型の製造方法を示す工程図である。
【図５】第２実施例に係る砂型の製造方法を示す工程図である。
【図６】図５（ｂ）及び図５（ｃ）における冷金の付近を拡大して示す拡大断面図である。
【図７】鋳造に用いられる典型的な砂型の断面構造を示す断面図である。
【図８】図７に示す砂型を用いて製造した鋳物の断面構造を示す断面図である。
【図９】内部空間の表面に沿って冷金を配置した典型的な砂型の断面構造を示す断面図である。
【図１０】図９に示す砂型によって製造された鋳物の断面図である。
【発明を実施するための形態】
【００１７】
以下、図面を参照して本発明の好適な実施例を例示的に詳しく説明する。但しこの実施例に記載されている構成部品の寸法、材質、形状、その相対的配置等は特に特定的な記載がない限りは、この発明の範囲をそれに限定する趣旨ではなく、単なる説明例に過ぎない。  尚、以下の説明では、上述の背景技術（図７乃至図１０を参照）に係る説明と共通する内容については適宜省略し、対応する箇所には同一符号を付すこととする。
［第１実施例］
【００１８】
図１は第１実施例に係る製造方法によって製造された砂型１の全体構成を示す断面図であり、図２は固定部材５２によって一体的に固定された複数の冷金５１を示す斜視図であり、図３は固定部材５２を単体で示す斜視図である。図１に示すように、内部空間５０には、その表面に沿って隣り合うように複数の冷金５１が配置されている。このように引け巣７２の発生を回避したい領域近傍に冷金５１を複数配置することにより、冷金５１による放熱量を向上させ、サイズの大きい鋳物を製造するために砂型１を大型化した場合であっても、冷金５１による引け巣の移動効果をより効果的に得ることができる。尚、本実施例では、上型１０及び下型２０がキャビティである場合について例示しているが、上型１０及び下型２０の一方がキャビティで他方がコアであってもよいし、上型１０及び下型２０の双方がコアであってもよい。
【００１９】
冷金５１は溶湯に含まれる金属材料に比べて融点の高い金属材料から形成されており、通路３０ａ及び３０ｂを介して溶湯が注入された際にも融解することはない。尚、冷金５１の内部空間５０に面する側は鋳砂から露出していてもよいし、鋳砂で覆われていてもよい。より好ましくは、冷金５１の表面に所定の塗料を耐熱性で塗布することにより、耐熱性を向上させるとよい。
【００２０】
ここで、図２に示すように、内部空間５０の表面に沿って隣り合うように配置された複数の冷金５１は、内部空間５０に面する側を固定部材５２により一体的に固定されている。このように複数の冷金５１は固定部材５２により一体的に固定された状態で内部空間５０に面するように砂型１に組み込まれている。冷金５１がそれぞれ単独で砂型１に組み込まれる場合に比べて、凹凸形状分の表面積が多いため、鋳砂との接触面積が増え、自重により鋳型１から脱落するリスクを効果的に軽減することができる。
【００２１】
固定部材５２は加熱時に昇華などにより焼失可能な軽量な材料から形成されている。当該材料の具体例としては、発砲スチロールやエポキシ樹脂などが好ましい。これにより、固定部材５２は砂型１の内部空間５０に溶湯が注入されて加熱された際に容易に焼失する。そのため、固定部材５２は砂型１によって鋳物を製造する際に何ら妨げとなることはない。
【００２２】
図３に示すように、固定部材５２は、複数の冷金５１の内部空間５０に面する側を嵌め込み可能な凹部５３を有する。これにより、複数の冷金５１の各々は凹部５３に嵌め込まれ、その姿勢が安定的に保たれる。
【００２３】
ここで、内部空間５０に溶湯が注入された時に固定部材５２が加熱されて焼失すると、鋳砂の内部空間５０に面する表面上に凹凸が生じる。そのため、砂型１で製造される鋳物の表面にも、当該凹凸に対応する凹凸が形成される。しかしながら、冷金５１が配置される近傍は、もともと凝固が促進される結果内部に発生する応力などに起因してシワ等が生じやすく、後の工程において切削加工など、何らかの加工が施されるため、このような凹凸が生じたとしても実際に問題となることはない。
【００２４】
尚、本実施例に係る砂型１では、上述のように溶湯が注入された際に固定部材５２が焼失するため、固定部材５２の焼失跡に少なからず炭素成分が発生する。そのため、注入される溶湯は、固定部材５２の焼失時に発生する炭素成分によって変質を受けにくい成分、例えば炭素含有量が２．０６％以上である鋳鉄などであるとよい。このような観点から、固定部材５２の材料としては、焼失時に発生する炭素量が極力少ないものがより好ましい。尚、固定部材５２の焼失時に発生する炭素成分によって変質を受けやすい炭素含有量が２．０６％未満である鋳鋼などには、後述する第２実施例係る製造方法による砂型を用いることが好ましい。
【００２５】
続いて、第１実施例に係る砂型１の製造方法について、工程順に詳細に説明する。ここでは砂型１のうち下型２０の製造方法について詳述することとし、上型１０の製造方法は特段の記載が無い限り、これと同様であるものとする。
【００２６】
図４は、第１実施例に係る砂型１の製造方法を示す工程図である。まず、図４（ａ）に示すように、下型２０の形状に対応する木製の模型（木型）６０を用意し、その周囲を囲むように下側鋳枠２１を設置する。続いて、図４（ｂ）に示すように、木型６０上の然るべき位置に、固定部材５２で一体的に固定された複数の冷金５１を配置する。このように、複数の冷金５１は固定部材５２で予め一体的に固定された状態で配置される。特に複数の冷金５１は、後に型締めした際に、内部空間５０の表面に沿って隣り合うように配置される。
【００２７】
そして、図４（ｃ）に示すように、木型６０上の下側鋳枠２１によって囲まれた空間に鋳砂２２を充填することによって型締めを行う。このとき、複数の冷金５１は固定部材５２の凹部５３に嵌め込まれて固定されているため、固定部材５２の厚みの分だけ冷金５１間に生じる隙間の深さは浅くなる。そのため、当該隙間が比較的狭くても、鋳砂２２が入り込みやすくなり、冷金５１が鋳砂２２から脱落するリスクを効果的に低減することができる。
【００２８】
続いて図４（ｄ）に示すように、型締めされた鋳砂２２は鋳枠２１、固定部材５２及び冷金５１と共にクレーンなどの搬送機器によって吊り上げられ、木枠６０から分離される。このように形成された下型２０は、図３（ｅ）に示すように反転された後、同様の工程を経て製造された上型１０と組み合わされ、溶湯を注入するための通路３０を開口されて、図１に示す砂型１として完成する。
［第２実施例］
【００２９】
第１実施例に係る製造方法によって製造された砂型１は、溶湯が注入された際に固定部材５２が焼失することによって少なからず炭素成分が発生し、当該炭素成分が溶湯に添加されることにより鋳物の組成を変質させてしまうおそれがある。このような問題は、以下に説明する第２実施例に係る製造方法によって解決される。
【００３０】
図５は第２実施例に係る砂型１の製造方法を示す工程図である。第２実施例に係る製造方法では、第１実施例（図４を参照）に加えて、図５に示す各工程が追加される。
【００３１】
第１実施例において図４（ｄ）を参照して説明したように、型締めした鋳砂２２を模型から分離した段階では、複数の冷金５１は固定部材５２に固定された状態で鋳砂２２に含まれている。ここで、図５（ａ）に示すように、模型から分離された下型２０の内部空間５０に面する側をバーナーなどの加熱手段によって加熱することにより、固定部材５２を焼失させる（図５（ｂ）を参照）。上述したように、固定部材５２は例えば発泡スチロールやエポキシ樹脂など材料から形成されているため、加熱された固定部材５２は昇華によって焼失する。そして、図５（ｃ）に示すように、固定部材５２が占めていた領域に鋳砂２２が再補填される。
【００３２】
ここで図６は図５（ｂ）及び図５（ｃ）における冷金５１の付近を拡大して示す拡大断面図である。固定部材５２がバーナーで焼失されると、固定部材５２の焼失跡がスペース５４として残る。具体的には図６（ａ）に示すように、複数の冷金５１同士の隙間には、本体側（図６において下側）に鋳砂２２が部分的に充填されており、内部空間５０に面する側（図６において上側）にスペース５４が形成されている。このようなスペース５４は、図６（ｂ）に示すように、内部空間５０側から鋳砂２２が再充填されることによって埋められる（図６（ｂ）では再充填された鋳砂を符号２２´で示してある）。
【００３３】
このように複数の冷金５１同士の隙間を内部空間５０側から鋳砂２２´を再充填することにより、仮に冷金５１同士の隙間が狭い場合であっても、当該隙間に鋳砂２２をより確実に充填することができ、冷金５１が鋳砂２２から脱落するリスクをより効果的に低減することができる。逆に言えば、本実施例に係る製造方法によれば、冷金５１同士の隙間を狭めて設計することが可能となる。
【００３４】
また、焼失軽量部材からなる固定部材５２を焼失させる際には少なからず炭素成分が発生するが、本態様では砂型１の製造段階で固定部材５２が焼失されて焼失跡が鋳砂２２´の再充填によって埋められるため、第１実施例によって製造された砂型１のように、鋳造時に固定部材５２が焼失することによって炭素成分が溶湯に溶け込み、鋳物の組成が変質してしまうことを効果的に回避することができる。そのため、本実施例によって製造される砂型１は、例えば炭素成分によって変質を受けやすい炭素含有量が２．０６％未満である鋳鋼を溶湯として取り扱う場合に適している。
【００３５】
以上説明したように、本発明に係る製造方法によれば、内部空間５０の表面に沿って隣り合うように配置される複数の冷金５１は固定部材５２により一体的に固定されるので、複数の冷金５１が単独で組み込まれる場合に比べて、自重により砂型１から脱落するリスクを効果的に軽減することができる。特に固定部材５２は加熱時に昇華などにより焼失可能な材料から形成されているので、砂型１の完成後に溶湯が注入されて内部空間５０が加熱された際に、容易に焼失する。そのため、固定部材５２は砂型１によって鋳物を製造する際には、何ら妨げとなることはない。
【産業上の利用可能性】
【００３６】
本発明は、複数のキャビティ又はコアが組み合わされることにより、溶湯を凝固させるための内部空間が形成されており、前記内部空間の表面に沿って複数の冷金が隣り合うように配置された鋳型の製造方法に利用可能である。
【符号の説明】
【００３７】
１  砂型
１０  上型
１１  上側鋳枠
１２  鋳砂（上側）
２０  下型
２１  下側鋳枠
２２  鋳砂（下側）
４０  中子
５０  内部空間
５１  冷金
５２  固定部材
５４  スペース
【図１】
0005574937.tif 000002
【図２】
0005574937.tif 000003
【図３】
0005574937.tif 000004
【図４】
0005574937.tif 000005
【図５】
0005574937.tif 000006
【図６】
0005574937.tif 000007
【図７】
0005574937.tif 000008
【図８】
0005574937.tif 000009
【図９】
0005574937.tif 000010
【図１０】
0005574937.tif 000011